СТЕКЛЯННЫЙ КОМПОНЕНТ СОЛНЕЧНОГО ЭЛЕМЕНТА, ИМЕЮЩИЙ ОПТИМИЗИРУЮЩЕЕ СВЕТОПРОПУСКАНИЕ ПОКРЫТИЕ, И СПОСОБ ЕГО ИЗГОТОВЛЕНИЯ

1. Изделие с покрытием, пригодное для использования в качестве компонента солнечного элемента, содержащее
прозрачную диэлектрическую подложку,
прозрачный электропроводящий слой оксида металла, нанесенный на диэлектрическую подложку и имеющий коэффициент преломления менее 2,0,
оптимизирующий светопропускание промежуточный слой, нанесенный поверх проводящего слоя оксида металла и имеющий коэффициент преломления от 2,3 до
3,5, и
слой кремния, нанесенный на оптимизирующий светопропускание промежуточный слой и имеющий коэффициент преломления по меньшей мере 4,5.
2. Изделие по п.1, в котором электропроводящий слой содержит оксид металла, легированный фтором.
3. Изделие по п.1, в котором оптимизирующий светопропускание промежуточный слой включает слой оксида металла.
4. Изделие по п.3, в котором оптимизирующий светопропускание промежуточный слой содержит оксид титана.
5. Изделие по п.1, в котором слой кремния содержит аморфный кремний.
6. Изделие по п.1, дополнительно содержащее цветоизбирательную пленку, размещенную между диэлектрической подложкой и электропроводящим слоем.
7. Изделие по п.6, в котором цветоизбирательная пленка содержит слой, выбранный из группы, состоящей из одиночного слоя оксида металла, слоя оксида металла и слоя двуокиси кремния, и градиентного слоя.
8. Изделие по п.6, в котором цветоизбирательная пленка содержит слой оксида олова толщиной 250-600 Е и слой двуокиси кремния толщиной 250-350 Е.
9. Изделие по п.4, в котором оптимизирующий светопропускание слой в виде пленки содержит слой оксида титана, средняя толщина которого составляет 300-600 Е.
10. Изделие по п.9, в котором многослойная оптимизирующая светопропускание пленка содержит слой оксида титана, средняя толщина которого составляет 450-500 Е.
11. Изделие по п.2, в котором слой легированного оксида металла содержит оксид олова, легированный фтором, толщиной 5000-75000 Е.
12. Изделие по п.3, в котором оптимизирующий светопропускание промежуточный слой имеет коэффициент преломления в интервале от 2,3 до 3,0.
13. Изделие по п.2, в котором слой легированного оксида металла содержит оксид олова, легированный фтором, толщиной 3000-55000 Е.
14. Изделие по п.1, в котором коэффициент преломления слоя кремния составляет по меньшей мере 5,0.
15. Изделие по п.1, в котором электропроводящий слой содержит оксид индия, легированный оловом.
16. Способ изготовления изделия с покрытием, пригодного для использования в качестве компонента солнечного элемента, при осуществлении которого:
подготавливают нагретую диэлектрическую подложку,
наносят на указанную подложку прозрачный электропроводящий слой оксида металла, имеющий коэффициент преломления менее 2,0,
наносят на проводящий слой оксида металла оптимизирующий светопропускание промежуточный слой, коэффициент преломления которого составляет от 2,3 до 3,5, и
наносят на оптимизирующий светопропускание промежуточный слой кремния, коэффициент преломления которого составляет по меньшей мере 4,5.
17. Способ по п.16, в котором каждый слой наносят непосредственно в ходе флоат-процесса изготовления стекла.
18. Способ по п.16, в котором каждый слой наносится химическим осаждением из газовой фазы при атмосферном давлении.
19. Прозрачное стеклянное изделие с покрытием, пригодное для использования в качестве компонента солнечного элемента, включающее
прозрачную диэлектрическую подложку,
прозрачный электропроводящий слой оксида металла, нанесенный на диэлектрическую подложку и имеющий коэффициент преломления менее 2,0,
оптимизирующий светопропускание промежуточный слой, нанесенный поверх проводящего слоя оксида металла и имеющий коэффициент преломления от 2,3
до 3,5, и
слой кремния, нанесенный на оптимизирующий светопропускание промежуточный слой и имеющий коэффициент преломления по меньшей мере 4,5,
причем коэффициент отражения изделия с покрытием со стороны стекла составляет от 5,2 до 8,0.
20. Изделие с покрытием, пригодное для использования в качестве компонента солнечного элемента, включающее
прозрачную диэлектрическую подложку,
прозрачный электропроводящий слой оксида металла, нанесенный на диэлектрическую подложку и имеющий коэффициент преломления менее 2,0,
оптимизирующий светопропускание промежуточный слой, нанесенный непосредственно на проводящий слой оксида металла и имеющий коэффициент преломления от 2,3 до 3,5, и
слой кремния, нанесенный на оптимизирующий светопропускание промежуточный слой и имеющий коэффициент преломления по меньшей мере 4,5.
21. Изделие с покрытием, пригодное для использования в качестве компонента солнечного элемента, включающее
прозрачную диэлектрическую подложку,
прозрачный электропроводящий слой оксида олова, нанесенный на диэлектрическую подложку и имеющий коэффициент преломления менее 2,0,
оптимизирующий светопропускание промежуточный слой, нанесенный непосредственно на проводящий слой оксида олова и содержащий оксид титана, нанесенный с толщиной 300-600Е, и
слой кремния, нанесенный на оптимизирующий светопропускание промежуточный слой и имеющий коэффициент преломления по меньшей мере 4,5.
22. Изделие с покрытием, пригодное для использования в качестве компонента солнечного элемента, включающее
прозрачную диэлектрическую подложку,
прозрачный электропроводящий слой оксида олова, нанесенный на диэлектрическую подложку и имеющий коэффициент преломления менее 2,0,
2
оптимизирующий светопропускание промежуточный слой, нанесенный непосредственно на проводящий слой оксида олова и содержащий TiO, нанесенный с толщиной 450-500Е, и
слой кремния, нанесенный на оптимизирующий светопропускание промежуточный слой и имеющий коэффициент преломления по меньшей мере 4,5.